【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
丸編弾性シングルジャージー生地の製造方法であって、
−エラストマー材料を提供するステップと、
−紡績糸、連続フィラメント糸、およびそれらの組合せからなる群から選択される少なくとも１つの硬質糸を提供するステップと、
−前記少なくとも１つの硬質糸を有する前記エラストマー材料のステップと、
−すべての編み方向に前記添え糸編みされたエラストマー材料および少なくとも１つ硬質糸を丸編して、丸編弾性シングルジャージー生地を形成するステップであって、前記丸編弾性シングルジャージー生地を形成するために編成される場合、前記エラストマー材料が、その元の長さの約２．５倍以下に延伸されるように、前記エラストマー材料の供給が制御される、ステップと
を含むことを特徴とする方法。
【請求項２】
フレンチテリーおよびフリースの少なくとも１つの丸編弾性生地の製造方法であって、
−エラストマー材料を提供するステップと、
−紡績糸、連続フィラメント糸、およびそれらの組合せからなる群から選択される少なくとも２つの硬質糸を提供するステップと、
−前記少なくとも２つの硬質糸を有する前記エラストマー材料のステップと、
−前記添え糸編みされたエラストマー材料および少なくとも２つの硬質糸を丸編して、フレンチテリーおよびフリースの少なくとも１つの丸編弾性生地を形成するステップであって、前記エラストマー材料が１つおきの編み方向に編成され、並びに、フレンチテリーおよびフリースの少なくとも１つの前記丸編弾性生地を形成するために編成される場合、前記エラストマー材料がその元の長さの約２．５倍以下に延伸されるように前記エラストマー材料の供給が制御される、ステップと
を含むことを特徴とする方法。
【請求項３】
請求項１または２に記載の方法によって製造されることを特徴とする丸編弾性生地。
【請求項４】
請求項３に記載の丸編弾性シングルジャージー生地から製造されることを特徴とする衣服。
【請求項５】
−約１５〜約１５６ｄｔｅｘであり、ヒートセット温度において少なくとも約８５％のヒートセット効率の範囲内でヒートセット可能である裸スパンデックス糸と、
−約１０〜約８５の糸番手（Ｎｅ）を有する少なくとも１つの硬質糸と
を含む丸編弾性シングルジャージー生地であって、
−すべての編み方向に前記添え糸編みされた裸スパンデックス糸および少なくとも１つ硬質糸から、約１．０５〜約１．９のカバーファクターを有する丸編弾性生地が形成され、
−前記丸編弾性シングルジャージー生地中の前記裸スパンデックス糸が、その元の長さの約２．５以下に延伸され、
−前記丸編弾性シングルジャージー生地は、加工中に、前記裸スパンデックス糸の前記ヒートセット温度には晒されていないことを特徴とする丸編弾性シングルジャージー生地。
【請求項６】
−約１５〜約１５６ｄｔｅｘであり、ヒートセット温度において少なくとも約８５％のヒートセット効率の範囲内でヒートセット可能である裸スパンデックス糸と、
−約１０〜約８５の糸番手（Ｎｅ）をそれぞれが有する少なくとも２つの硬質糸と
を含むフレンチテリーおよびフリースの少なくとも１つの丸編弾性生地であって、
−添え糸編みされた裸スパンデックス糸および少なくとも２つの硬質糸から、フレンチテリーおよびフリースの少なくとも１つの丸編弾性生地が形成され、前記裸スパンデックス糸は１つおきの編み方向に編成され、フレンチテリーおよびフリースの少なくとも１つの前記丸編弾性生地が約１．０５〜約１．９のカバーファクターを有し、
−フレンチテリーおよびフリースの少なくとも１つの前記丸編弾性生地中の前記裸スパンデックス糸が、その元の長さの約２．５倍以下に延伸され、
−フレンチテリーおよびフリースの少なくとも１つの前記丸編弾性生地は、加工中に、前記裸スパンデックス糸の前記ヒートセット温度には晒されていないことを特徴とする丸編弾性生地。
【請求項７】
請求項５または６に記載の丸編弾性生地から製造されることを特徴とする衣服。
【手続補正２】
【補正対象書類名】明細書
【補正対象項目名】０１６２
【補正方法】変更
【補正の内容】
【０１６２】
以上より、本発明により、紡績された硬質糸および／または連続フィラメントの硬質糸と添え糸編みされた裸のエラストマー材料を有する丸編弾性生地、ならびに乾熱ヒートセットステップを必要としないその製造方法が提供され、前述の目的および利点が十分に実現されることが明らかであろう。本発明を、それらの特定の実施形態とともに説明してきたが、多くの代案、修正、および変形が当業者には明らかであることは明白である。したがって、添付の請求項の意図および広い範囲の中にあるこのようなすべての代案、修正、および変形が採用されることを意図している。
本発明は以下の実施の態様を含むものである。
１．丸編弾性シングルジャージー生地の製造方法であって、
−エラストマー材料を提供するステップと、
−紡績糸、連続フィラメント糸、およびそれらの組合せからなる群から選択される少なくとも１つの硬質糸を提供するステップと、
−前記少なくとも１つの硬質糸を有する前記エラストマー材料のステップと、
−すべての編み方向に前記添え糸編みされたエラストマー材料および少なくとも１つ硬質糸を丸編して、丸編弾性シングルジャージー生地を形成するステップであって、前記丸編弾性シングルジャージー生地を形成するために編成される場合、前記エラストマー材料が、その元の長さの約２．５倍以下に延伸されるように、前記エラストマー材料の供給が制御される、ステップと
を含むことを特徴とする方法。
２．フレンチテリーおよびフリースの少なくとも１つの丸編弾性生地の製造方法であって、
−エラストマー材料を提供するステップと、
−紡績糸、連続フィラメント糸、およびそれらの組合せからなる群から選択される少なくとも２つの硬質糸を提供するステップと、
−前記少なくとも２つの硬質糸を有する前記エラストマー材料のステップと、
−前記添え糸編みされたエラストマー材料および少なくとも２つの硬質糸を丸編して、フレンチテリーおよびフリースの少なくとも１つの丸編弾性生地を形成するステップであって、前記エラストマー材料が１つおきの編み方向に編成され、並びに、フレンチテリーおよびフリースの少なくとも１つの前記丸編弾性生地を形成するために編成される場合、前記エラストマー材料がその元の長さの約２．５倍以下に延伸されるように前記エラストマー材料の供給が制御される、ステップと
を含むことを特徴とする方法。
３．エラストマー材料を提供する前記ステップにおいて、前記エラストマー材料が、約１５〜約１５６ｄｔｅｘの裸スパンデックス糸としてさらに規定されることを特徴とする前記１または２に記載の方法。
４．少なくとも１つの硬質糸を提供する前記ステップにおいて、前記少なくとも１つ硬質糸が、約１０〜約８５の糸番手（Ｎｅ）を有する硬質糸としてさらに規定されることを特徴とする前記１に記載の方法。
５．少なくとも２つの硬質糸を提供する前記ステップにおいて、前記少なくとも２つの硬質糸のそれぞれが、約１０〜約８５の糸番手（Ｎｅ）を有する硬質糸としてさらに規定されることを特徴とする前記２に記載の方法。
６．丸編する前記ステップにおいて、前記丸編弾性生地が約１．０５〜約１．９のカバーファクターを有することを特徴とする前記１または２に記載の方法。
７．前記丸編弾性生地を少なくとも１つのさらなる処理ステップにかけるステップをさらに含み、そのような処理ステップが、前記エラストマー材料のヒートセットに必要な温度未満の温度で行われることを特徴とする前記１または２に記載の方法。
８．前記少なくとも１つのさらなる処理ステップ中に、前記丸編弾性生地が約１６０℃未満の温度に晒されることを特徴とする前記７に記載の方法。
９．前記少なくとも１つのさらなる処理ステップが、クリーニング、漂白、染色、乾燥、圧縮化、およびそれらの任意の組合せからなる群から選択されることを特徴とする前記７に記載の方法。
１０．前記少なくとも１つのさらなる処理ステップが、乾燥、圧縮化、およびそれらの組合せからなる群から選択され、前記少なくとも１つのさらなる処理ステップ中に、前記丸編弾性生地がその長さにおいてオーバーフィードを受けることを特徴とする前記９に記載の方法。
１１．前記丸編弾性生地が、１平方メートル当たりの全生地重量を基準にして約３．５重量％〜約３０重量％のエラストマー含有率を有することを特徴とする前記１または２に記載の方法。
１２．少なくとも１つの硬質糸が、合成フィラメント、天然繊維の短繊維紡績糸、合成の繊維または糸と混紡された天然繊維、綿の短繊維紡績糸、合成の繊維または糸と混紡された綿、短繊維紡績ポリプロピレン、ポリエチレン、あるいは、ポリプロピレンまたはポリエチレンまたはポリエステルの繊維または糸と混紡されたポリエステル、ならびにそれらの組合せからなる群から選択されることを特徴とする前記１または２に記載の方法。
１３．少なくとも１つの硬質糸が綿および綿混紡からなる群から選択され、前記丸編弾性シングルジャージー生地が約１４０〜約５００ｇ／ｍ2の坪量を有することを特徴とする前記１または２に記載の方法。
１４．少なくとも２つの硬質糸を提供する前記ステップにおいて、前記少なくとも２つの硬質糸が同一のものであることを特徴とする前記２に記載の方法。
１５．少なくとも２つの硬質糸を提供する前記ステップにおいて、前記少なくとも２つの硬質糸が異なるものであることを特徴とする前記２に記載の方法。
１６．前記丸編弾性生地が、その経糸方向に少なくとも約４５％の伸びを有し、洗濯後に約１５％以下の収縮を有することを特徴とする前記１または２に記載の方法。
１７．前記丸編弾性シングルジャージー生地が筒の形態で製造され、その中に目に見える側面の折り目が実質的に形成されないことを特徴とする前記１に記載の方法。
１８．前記丸編弾性生地が、裸スパンデックスのヒートセット温度に晒した後の同様の生地よりも、塩素に対する劣化抵抗性が実質的に高いことを特徴とする前記１または２に記載の方法。
１９．前記１〜１８のいずれかに記載の方法によって製造されることを特徴とする丸編弾性生地。
２０．前記１９に記載の丸編弾性シングルジャージー生地から製造されることを特徴とする衣服。
２１．−約１５〜約１５６ｄｔｅｘであり、ヒートセット温度において少なくとも約８５％のヒートセット効率の範囲内でヒートセット可能である裸スパンデックス糸と、
−約１０〜約８５の糸番手（Ｎｅ）を有する少なくとも１つの硬質糸と
を含む丸編弾性シングルジャージー生地であって、
−すべての編み方向に前記添え糸編みされた裸スパンデックス糸および少なくとも１つ硬質糸から、約１．０５〜約１．９のカバーファクターを有する丸編弾性生地が形成され、
−前記丸編弾性シングルジャージー生地中の前記裸スパンデックス糸が、その元の長さの約２．５以下に延伸され、
−前記丸編弾性シングルジャージー生地は、加工中に、前記裸スパンデックス糸の前記ヒートセット温度には晒されていないことを特徴とする丸編弾性シングルジャージー生地。
２２．−約１５〜約１５６ｄｔｅｘであり、ヒートセット温度において少なくとも約８５％のヒートセット効率の範囲内でヒートセット可能である裸スパンデックス糸と、
−約１０〜約８５の糸番手（Ｎｅ）をそれぞれが有する少なくとも２つの硬質糸と
を含むフレンチテリーおよびフリースの少なくとも１つの丸編弾性生地であって、
−添え糸編みされた裸スパンデックス糸および少なくとも２つの硬質糸から、フレンチテリーおよびフリースの少なくとも１つの丸編弾性生地が形成され、前記裸スパンデックス糸は１つおきの編み方向に編成され、フレンチテリーおよびフリースの少なくとも１つの前記丸編弾性生地が約１．０５〜約１．９のカバーファクターを有し、
−フレンチテリーおよびフリースの少なくとも１つの前記丸編弾性生地中の前記裸スパンデックス糸が、その元の長さの約２．５倍以下に延伸され、
−フレンチテリーおよびフリースの少なくとも１つの前記丸編弾性生地は、加工中に、前記裸スパンデックス糸の前記ヒートセット温度には晒されていないことを特徴とする丸編弾性生地。
２３．前記裸スパンデックス糸が、前記丸編弾性生地中に、１平方メートル当たりの全生地重量を基準にして約３．５重量％〜約３０重量％の量で存在し、前記丸編弾性生地が約１．４のカバーファクターを有することを特徴とする前記２１または２２に記載の生地。
２４．前記生地が、乾燥、圧縮化、およびそれらの組合せからなる群から選択される少なくとも１つのステップで処理されており、前記丸編弾性生地が、前記少なくとも１つの処理ステップ中に、その長さにおいてオーバーフィードを受けることを特徴とする前記２１または２２に記載の生地。
２５．前記生地が、少なくとも１つのさらなる処理ステップで処理されており、そのような処理ステップが約１６０℃未満の温度で行われることを特徴とする前記２１または２２に記載の生地。
２６．前記少なくとも１つのさらなる処理ステップが、クリーニング、漂白、染色、乾燥、圧縮化、およびそれらの任意の組合せからなる群から選択されることを特徴とする前記２１または２２に記載の生地。
２７．前記丸編弾性シングルジャージー生地が筒の形態で製造され、その中に目に見える側面の折り目が実質的に形成されないことを特徴とする前記２１に記載の生地。
２８．前記丸編弾性生地が、裸スパンデックスのヒートセット温度に晒した後の同様の生地よりも、塩素に対する劣化抵抗性が高いことを特徴とする前記２１または２２に記載の生地。
２９．前記少なくとも２つの硬質糸が同一のものであることを特徴とする前記２２に記載の生地。
３０．前記少なくとも２つの硬質糸が異なるものであることを特徴とする前記２２に記載の生地。
３１．少なくとも１つ硬質糸が綿または綿混紡であり、前記丸編弾性生地が約１４０〜約５００ｇ／ｍ2の坪量を有することを特徴とする前記２１または２２に記載の生地。
３２．前記丸編弾性生地が、その経糸方向に少なくとも約４５％の伸びを有し、洗濯後に約１５％以下の収縮を有することを特徴とする前記２１または２２に記載の生地。
３３．前記丸編弾性シングルジャージー生地が筒の形態で製造され、その中に目に見える側面の折り目が実質的に形成されないことを特徴とする前記２１に記載の生地。
３４．前記丸編弾性生地が、裸スパンデックスのヒートセット温度に晒した後の同様の生地よりも、塩素に対する劣化抵抗性が実質的に高いことを特徴とする前記２１または２２に記載の生地。
３５．前記２１〜３４のいずれかに記載の丸編弾性生地から製造されることを特徴とする衣服。